(57)【特許請求の範囲】
【請求項１】
プレススルーパック包装体における底材に用いる樹脂シートであって、
前記樹脂シートは高密度ポリエチレン樹脂（Ａ）、板状フィラー（Ｂ）、ノルボルネン、ノルボルネンの誘導体、ジシクロペンタジエンとエチレンとの付加反応物、およびジシクロペンタジエンの誘導体とエチレンとの付加反応物の群に含まれる１種以上の環状オレフィンと、エチレン、プロピレン、およびブタジエンの群に含まれる１種以上のオレフィンとの共重合体（Ｃ）を含む樹脂組成物で構成され、（Ｃ）成分が、前記樹脂組成物において、５重量％以上、２５重量％以下であることを特徴とする樹脂シート。
【請求項２】
前記板状フィラー（Ｂ）のアスペクト比が、５以上２０００以下である請求項１に記載の樹脂シート。
【請求項３】
前記板状フィラー（Ｂ）の平均粒子径が、０．１μｍ以上５０μｍ以下である請求項１または２に記載の樹脂シート。
【請求項４】
前記板状フィラー（Ｂ）が、無機材料を含む請求項１ないし３のいずれか１項に記載の樹脂シート。
【請求項５】
前記板状フィラー（Ｂ）が、タルク、マイカ、クレー、モンモリロナイト、シリカからなる群のいずれか一つ以上を含む請求項１ないし４のいずれか１項に記載の樹脂シート。
【請求項６】
前記板状フィラー（Ｂ）が、樹脂シートの長手方向と平行の方向に配列されている請求項１ないし５のいずれか１項に記載の樹脂シート。
【請求項７】
前記ノルボルネン、ノルボルネンの誘導体、ジシクロペンタジエンとエチレンとの付加反応物、およびジシクロペンタジエンの誘導体とエチレンとの付加反応物の群に含まれる１種以上の環状オレフィンと、エチレン、プロピレン、およびブタジエンの群に含まれる１種以上のオレフィンとの共重合体（Ｃ）がノルボルネンとエチレンの共重合体を含む請求項１ないし６のいずれか1項に記載の樹脂シート。
【請求項８】
さらに、石油樹脂（Ｄ）を含む請求項１ないし７のいずれか１項に記載の樹脂シート。
【請求項９】
前記石油樹脂（Ｄ）が水素添加ジシクロペンタジエン系石油樹脂である請求項８に記載の樹脂シート。
【請求項１０】
前記石油樹脂（Ｄ）の数平均分子量が３００〜２０００である請求項８または９に記載の樹脂シート。
【請求項１１】
前記樹脂シートの全光線透過率が、７０％以上である請求項１ないし１０のいずれか１項に記載の樹脂シート。
【請求項１２】
請求項１ないし１１のいずれか1項に記載の樹脂シートを用いて作製されるプレススルーパック包装体。
【発明の詳細な説明】
【技術分野】
【０００１】
本発明は樹脂シートおよびプレススルーパック包装体に関するものである。
【背景技術】
【０００２】
従来、医薬品、食品等の包装にはプラスチックシートを成形して作成したポケットに内容物を収納し、粘着剤を塗布したアルミ箔を蓋材として熱シールして包装するいわゆるプレススルーパック（以下ＰＴＰ）包装体が用いられてきた。プラスチックシートとしては透明性、成形性、剛性、およびコストの面などから主としてポリ塩化ビニル樹脂が用いられてきた。しかし内容物が吸湿性のものである場合、ポリ塩化ビニル樹脂では防湿性に劣るため、ポリ塩化ビニル樹脂シートに防湿性の優れたポリ塩化ビニリデン樹脂をコーティングして用いて対応してきたが、これらは高価なものとなりコスト面で問題であった。
【０００３】
また近年、環境問題よりポリ塩化ビニル樹脂及びポリ塩化ビニリデン樹脂が焼却処理の際の含塩素ガスの発生などから敬遠されている。一方、最近の成形機の改良に伴い以前は成形が難しかったポリプロピレンシートが防湿性、低コスト性及び易処理性に注目されて種々の用途で使用されるようになってきており、ＰＴＰ包装用としても用いられるようになった。近年では、水分に敏感な薬剤や新薬開発速度を促進させるため信頼性に優れる水蒸気バリア性の高いシートが求められおり、その場合ポリプロピレン樹脂に石油樹脂を添加することによって水蒸気バリア性を向上させる方法が実施されてきた（例えば特許文献１）。
一方、ポリオレフィン樹脂の中でも水蒸気バリア性が高いとされる高密度ポリエチレン樹脂や環状オレフィン樹脂を用いる方法も実施されてきた（例えば特許文献２）。
【先行技術文献】
【特許文献】
【０００４】
【特許文献１】特開昭５９−１４３６１３号公報
【特許文献２】特公平６−８４０６３
【発明の概要】
【発明が解決しようとする課題】
【０００５】
しかし、ポリプロピレン樹脂に石油樹脂を添加する方法では、成形後の透明性、成形性は良好であるもののポリ塩化ビニル樹脂シートにポリ塩化ビニリデン樹脂をコーティングした積層シートに比較し、水蒸気バリア性が不十分であった。また、高密度ポリエチレン樹脂や環状オレフィン樹脂を用いた場合には、水蒸気バリア性が向上されるもののポリ塩化ビニリデン樹脂をコーティングして得られる積層シートと同等レベルであり、さらに高バリア性樹脂であるポリクロロトリフルオロエチレンをラミネートした積層シートに比較すると水蒸気バリア性は不十分であるため安価で更にバリア性の高い包装シートが求められていた。
【０００６】
本発明の目的は、塩素、フッ素等のハロゲン系材料を含まず、安価で水蒸気バリア性の高いプレススルーパック包装体を提供し得る樹脂シート及び成形後の水蒸気バリア性が高いプレススルーパック包装体を提供することにある。
【課題を解決するための手段】
【０００７】
このような目的は、下記（１）〜（１７）の本発明により達成される。
（１）プレススルーパック包装体における底材に用いる樹脂シートであって、前記樹脂シートは高密度ポリエチレン樹脂（Ａ）および板状フィラー（Ｂ）を含む樹脂組成物で構成されることを特徴とする樹脂シート。
（２）前記板状フィラー（Ｂ）のアスペクト比が、５以上２０００以下である（１）に記載の樹脂シート。
（３）前記板状フィラー（Ｂ）の平均粒子径が、０．１μｍ以上５０μｍ以下である（１）または（２）に記載の樹脂シート。
（４）前記板状フィラー（Ｂ）が、無機材料を含む（１）〜（３）のいずれかに記載の樹脂シート。
（５）前記板状フィラー（Ｂ）が、タルク、マイカ、クレー、モンモリロナイト、シリカからなる群のいずれか一つ以上を含む（１）〜（４）のいずれかに記載の樹脂シート。
（６）前記板状フィラー（Ｂ）が、樹脂シートの長手方向と平行の方向に配列されている（１）〜（５）のいずれかに記載の樹脂シート。
（７）前記板状フィラー（Ｂ）が、前記樹脂組成物において、１０重量％以上５０重量％含まれる（１）〜（６）のいずれかに記載の樹脂シート。
（８）さらに、非晶性ポリオレフィン樹脂（Ｃ）を含む（１）〜（７）のいずれかに記載の樹脂シート。
（９）前記非晶性ポリオレフィン樹脂（Ｃ）が、環状ポリオレフィンを含む（８）に記載の樹脂シート。
（１０）前記環状ポリオレフィンが環状オレフィンとオレフィンとの共重合体を含む（９）に記載の樹脂シート。
（１１）前記共重合体が、ノルボルネン、ノルボルネンの誘導体、ジシクロペンタジエンとエチレンとの付加反応物、およびジシクロペンタジエンの誘導体とエチレンとの付加反応物の群に含まれる１種以上の環状オレフィンと、オレフィンとの共重合体を含む（１０）に記載の樹脂シート。
（１２）前記オレフィンが、エチレン、プロピレン、およびブタジエンの群に含まれる１種以上のオレフィンを含む（１０）または（１１）に記載の樹脂シート。
（１３）前記非晶性ポリオレフィン樹脂（Ｃ）がノルボルネンとエチレンの共重合体を含む（８）〜（１２）のいずれかに記載の樹脂シート。
（１４）さらに、石油樹脂（Ｄ）を含む（１）〜（１３）のいずれかに記載の樹脂シート。
（１５）前記石油樹脂（Ｄ）が水素添加ジシクロペンタジエン系石油樹脂である（１４）に記載の樹脂シート。
（１６）前記石油樹脂（Ｄ）の数平均分子量が３００〜２０００である（１４）または（１５）に記載の樹脂シート。
（１７）前記樹脂シートの全光線透過率が、７０％以上である（１）〜（１６）のいずれかに記載の樹脂シート。
（１８）（１）〜（１７）のいずれかに記載の樹脂シートを用いて作製されるプレススルーパック包装体。
【発明の効果】
【０００８】
本発明の樹脂シートは、塩素、フッ素等のハロゲン系材料を含まず、安価で水蒸気バリア性が高く、プレススルーパック包装体への成形性も優れたものとなる。また本発明のプレススルーパック包装体は水蒸気バリア性、に優れたものである。
【図面の簡単な説明】
【０００９】
【図１】本発明の包装用シートの一例を示す概略断面図である。
【図２】本発明のＰＴＰ包装体の一例を示す概略図である。
【図３】本発明の実施例の評価に用いる薬品包装体の概略斜視図である。
【図４】本発明の実施例の評価に用いる薬品包装体の概略斜視図である。
【図５】本発明の実施例の評価に用いる薬品包装体の概略断面図である。
【発明を実施するための形態】
【００１０】
本発明について、以下図面を用いて、実施形態に基づき詳細に説明する。
【００１１】
本発明の樹脂シートは、プレススルーパック包装体における底材に用いる樹脂シートであって、前記樹脂シートは高密度ポリエチレン樹脂（Ａ）および板状フィラー（Ｂ）を含む樹脂組成物で構成されることを特徴とする。
【００１２】
本発明の樹脂シートは、前記のような構成を含むことで、塩素、フッ素等のハロゲン系材料を含まずに、安価で水蒸気バリア性が高いプレススルーパック包装体用の樹脂シートを提供することができる。つまり、こういうことである。本発明は、高密度ポリエチレンを含むことで、高い水蒸気バリア性を得ることができる。さらにフィラーを含むことで、樹脂シートを透過する水蒸気が、フィラーにより透過を阻害されて、樹脂シートを透過する水蒸気がより少なくなる。さらに、フィラーが板状であることにより、他の形状のフィラーと比較して、扁平な面を広く有するために、水蒸気ブロック性が高くなる。このようにして、前記樹脂シートは、高い水蒸気バリア性を実現した。
【００１３】
また、一般的に高密度ポリエチレン樹脂は、成形性が低下するとの傾向があるが、高密度ポリエチレン以外の成分を含むことで、成形性の低下を抑え、前記樹脂シートは、優れた成形性を実現することができた。
【００１４】
また、本発明のプレススルーパック包装体は、前記樹脂シートを用いて作製される。
【００１５】
本発明のプレススルーパック包装体は、前記のような構成を含むことで、塩素、フッ素等のハロゲン系材料を含まずに、安価で水蒸気バリア性が高いプレススルーパック包装体用を提供することができる。
【００１６】
以下図面を用いて、詳細に説明する。
本発明の樹脂シートは図１に示すように少なくとも単層シートであり、プレススルーパック包装体における底材に用いる樹脂シートであって、少なくとも高密度ポリエチレン樹脂（Ａ）および板状フィラー（Ｂ）を含む樹脂組成物で構成されることを特徴とする。
【００１７】
本発明に用いられる高密度ポリエチレン樹脂（Ａ）は、特に限定されないが、密度は０．９４５ｇ／ｃｍ3以上、０．９７０ｇ／ｃｍ3以下が好ましい。密度を前記範囲内とすることで、高い水蒸気バリア性や透明性を得ることができる。
【００１８】
また高密度ポリエチレン樹脂（Ａ）は、メルトフローレート（以下ＭＦＲという）が０．２ｇ／１０分以上、８ｇ／１０分以下であることが好ましい。ＭＦＲを前記範囲内とすることで、フィルムの透明性や剛性を損なうことなく、また溶融押出性に優れ、ダイス押出面の「メヤニ」の発生も抑制することができる。
【００１９】
高密度ポリエチレン樹脂（Ａ）の製造方法としては、特に限定されるものではなく、公知の触媒を用いる公知の重合方法が挙げられる。例えば、エチレンを、炭素数３〜１８のα−オレフィンの存在下又は不存在下、遷移金属を含む化合物を触媒として重合することによって得られ、重合反応は３０℃以上、３００℃以下の重合温度で、常圧〜３０００ｋｇ／ｃｍ2の重合圧力下で行われる。重合方法としては、溶媒溶液重合法、スラリー重合法、高圧イオン重合法、気相重合法等が挙げられる。
【００２０】
高密度ポリエチレンの含有量は、前記樹脂組成物において、２０重量％以上、７０重量％以下含まれることが好ましく、３０重量％以上、５０重量％以下含まれることがより好ましい。前記下限値以上であることにより、包装体の水蒸気バリア性がより向上し、前記上限値以下であることにより、樹脂シートの成形性が向上する。
【００２１】
本発明で用いられる板状フィラー（Ｂ）は、特に限定されないが、アスペクト比が、５以上２０００以下であるものが好ましく、１０以上１０００以下であるものがより好ましい。前記下限値以上であることにより、フィラーの扁平な面が十分に広くなり、より水蒸気バリア性の優れた包装体を提供することができる。また、前記上限値以下であることにより、樹脂シート内における前記板状フィラー（Ｂ）の分散性が向上する。
【００２２】
また、前記板状フィラー（Ｂ）の平均粒子径は、特に限定されないが、０．１μｍ以上５０μｍ以下であることが好ましく、１μｍ以上３０μｍ以下がより好ましい。前記下限値以上であることで、より水蒸気バリア性の優れた包装体を提供することができ、前記上限値以下であることで、包装体の透明性を向上させることができる。
【００２３】
また、前記板状フィラー（Ｂ）の素材は、特に限定されないが、有機材料、無機材料を用いることができるが、無機材料が好ましい。無機材料を含むことで、耐熱性、寸法安定性等の樹脂シートの物性が向上する効果を得ることができる。有機材料としては、木粉、パルプ、粉砕布及び熱硬化性樹脂硬化物粉などが挙げられ、無機材料としては、タルク、マイカ、クレー、モンモリロナイト、シリカ等が挙げられ、これらを複数併用してもよい。中でも、タルクを含むことが好ましく、タルクを含むことで、樹脂シートとの相溶性が良いため分散性が向上し、水蒸気バリア性が向上する効果を得ることができる。
【００２４】
前記板状フィラーは、樹脂シートの長手方向と平行の方向に配列されていることが好ましい。樹脂シートの長手方向と平行の方向に配列していることにより、包装体としたときに、樹脂シートの長手方向と垂直の方向で透過してくる水蒸気について、水蒸気が樹脂シートを透過することを効果的に防ぎ、より水蒸気バリア性が向上する。
【００２５】
前記板状フィラー（Ｂ）の含有量は、前記樹脂組成物において、１０重量％以上、５０重量％以下含まれることが好ましく、２０重量％以上、４０重量％以下含まれることがより好ましい。前記下限値以上であることにより、包装体の水蒸気バリア性がより向上し、前記上限値以下であることにより、包装体の透明性、成形性が向上する。
【００２６】
本発明の樹脂シート中の高密度ポリエチレン樹脂（Ａ）と板状フィラー（Ｂ）との重量配合比（Ａ／Ｂ）は２０／５０以上、７０／１０以下であることが好ましい。前記樹脂層中の重量配合比を前記下限値以上とすることによりシートの成形性を向上させる効果を得ることができ、前記上限値以下とすることにより高いレベルの水蒸気バリア性を付与させることができる。
【００２７】
前記樹脂シートは、さらに、非晶性ポリオレフィン樹脂（Ｃ）を含んでも良い。非晶性ポリオレフィン樹脂（Ｃ）を含むことで、樹脂シートの成形性、および包装体の透明性が向上する。
【００２８】
前記非晶性ポリオレフィン樹脂（Ｃ）は、結晶性の低いポリオレフィンを含む樹脂であれば特に限定されないが、環状ポリオレフィンを含むものが好ましい。前記環状ポリオレフィンは、特に限定されないが、環状オレフィンモノマーの開環メタセシス重合体およびその水素添加物からなる環状オレフィンポリマーや環状オレフィンとオレフィンとの共重合体や、環状オレフィンモノマーとα―オレフィンとの共重合体からなる環状オレフィンコポリマーを含むことができる。包装容器への成形性の観点から環状オレフィンとオレフィンとの共重合体を含むものがより好ましい。環状オレフィンとオレフィンとの共重合体を形成する環状オレフィンモノマーの比率は５０ｗｔ％以上８０ｗｔ％以下のものが好ましく、より好ましくは６０ｗｔ％以上７０ｗｔ％以下である。環状オレフィンモノマーの比率を上記範囲内とすることで樹脂組成物中の高密度ポリエチレンとの軟化温度のバランスがとれ成形後の容器の寸法ばらつきが抑えられる。
【００２９】
前記環状オレフィンとオレフィンとの共重合体は、ノルボルネン、ノルボルネンの誘導体、ジシクロペンタジエンとエチレンとの付加反応物、およびジシクロペンタジエンの誘導体とエチレンとの付加反応物からなる群から選択される１種以上の環状オレフィンと、オレフィンとの共重合体を含むことができる。
前記オレフィンは、エチレン、プロピレン、およびブタジエンからなる群から選択される１種以上のオレフィンを含むことができる。
【００３０】
また、前記非晶性ポリオレフィン樹脂（Ｃ）は、シクロペンタジエンまたはその誘導体とノルボルネンまたはその誘導体との付加反応物と、エチレン、ブタジエン又はスチレン誘導体から選ばれた１種以上の不飽和単量体との共重合体、またはその水素添加物を含むことができる。
【００３１】
さらに前記非晶性ポリオレフィン樹脂（Ｃ）は、ジシクロペンタジエンまたはその誘導体とエチレンとの付加反応物とエチレン、ブタジエン又はスチレン誘導体から選ばれた１種以上の不飽和単量体との共重合、またはその水素添加物とすることもできる。
【００３２】
前記非晶性ポリオレフィン樹脂（Ｃ）はガラス転移温度が１４０℃以下とするのが好ましく、より好ましくは１００℃以下である。ガラス転移温度を前記温度以下にすることにより、樹脂組成物中の高密度ポリエチレンの軟化温度と同等以下にすることができ、成形後の容器の寸法ばらつきが抑えられ成形後のバリア性が高い容器を提供する樹脂組成物となる。
【００３３】
前記非晶性ポリオレフィン樹脂（Ｃ）は、ＭＦＲが０．２ｇ／１０分以上１２ｇ／１０分以下であることが好ましい。ＭＦＲを前記範囲内とすることで溶融押出性に優れ、高密度ポリエチレン樹脂（Ａ）と溶融粘度を調整することにより相溶性が良くなる。
【００３４】
前記非晶性ポリオレフィンは、前記樹脂組成物において、５重量％以上、７０重量％以下含まれることが好ましく、１０重量％以上、５０重量％以下含まれることがより好ましい。前記下限値以上であることにより、包装体の透明性がより向上し、前記上限値以下であることにより、包装体の耐油性が向上する。
【００３５】
また、前記樹脂シートは、石油樹脂（Ｄ）を含んでも良い。石油樹脂（Ｄ）を含むことで、水蒸気バリア性がより向上する。石油樹脂（Ｄ）としては、脂肪族系、芳香族炭化水素樹脂系、脂環族飽和炭化水素樹脂系、共重合系等が使用可能であるが、透明性と臭気の観点から脂肪族系炭化水素樹脂が好ましく、ジシクロペンタジエンを熱重合したのちに水添反応を施して得られる水素添加ジシクロペンタジエン系石油樹脂がより好ましい。前記水素添加ジシクロペンタジエン系の石油樹脂の水素化率は７０％以上が好ましく、より好ましくは９０％以上である。水素化率の割合が高くなることで石油樹脂の極性が小さくなり、高密度ポリエチレン樹脂（Ａ）との相溶性が改良される。
【００３６】
また、石油樹脂（Ｄ）の軟化点（環球法、ＪＩＳ Ｋ２５４８に準ずる）は、７０℃以上１５０℃以下とするのが好ましく、より好ましくは９０℃以上１４０℃以下である。軟化点を７０℃以上にすることにより、高密度ポリエチレン（Ａ）に対する接着性能および耐熱性のバランスが良好となる。軟化点を１５０℃以下とすることで、樹脂の製造が容易になり、製造コストの面でも有利になるため好ましい。
【００３７】
石油樹脂（Ｄ）の数平均分子量は、３００以上２０００以下とするのが好ましく、より好ましくは５００以上１５００以下である。数平均分子量を前記の下限値以上とすることにより、樹脂組成物の凝集力等の接着性能が良好となり、水蒸気バリア性も向上する。数平均分子量を前記の上限値以下とすることで、樹脂組成物の各成分との相溶性が良好となるとともに、樹脂の製造が容易になり、製造コストの面でも有利になるため好ましい。なお、数平均分子量はゲルパーミエーションクロマトグラフィー（ＧＰＣ）法によるポリスチレン換算値による。
【００３８】
（シートの製造方法）
本発明の包装用シートの製造方法としては、例えば、原料をあらかじめブレンドし、押出機により溶融混練後、Ｔ型ダイスによりシート状に製膜する方法など公知の製膜方法が挙げられる。なお原料のブレンド方法としては、特に限定されるものではなく、公知のブレンド方法が挙げられる。公知のブレンド方法としては、例えば、高密度ポリエチレン樹脂（Ａ）および板状フィラー（Ｂ）を含む樹脂組成物をドライブレンドする方法、メルトブレンドする方法等が挙げられる。ドライブレンドする方法には、ヘンシェルミキサー、タンブラーミキサー等の各種ブレンダーを用いることができ、またメルトブレンドする方法には、単軸押出機、二軸押出機、バンバリーミキサー、熱ロール等の各種ミキサーを用いることができる。
【００３９】
本発明の樹脂シートには、本発明の目的、効果を損なわない範囲において、必要に応じて、酸化防止剤、滑剤、帯電防止剤、加工性改良剤、抗ブロッキング剤等の添加剤を添加することができる。酸化防止剤としては、例えば、２，６−ジ−ｔ−ブチル−ｐ−クレゾール（ＢＨＴ）、テトラキス［メチレン−３−（３，５−ジ−ｔ−ブチル−４−ヒドロキシフェニル）プロピオネート］メタン（チバ・スペシャリティーケミカルズ社製、商品名：ＩＲＧＡＮＯＸ１０１０）やｎ−オクタデシル−３−（４’−ヒドロキシ−３，５’−ジ−ｔ−ブチルフェニル）プロピオネート（チバ・スペシャリティーケミカルズ社製、商品名：ＩＲＧＡＮＯＸ１０７６）等のフェノール系安定剤、ビス（２，４−ジ−ｔ−ブチルフェニル）ペンタエリスリトールジホスファイトやトリス（２，４−ジ−ｔ−ブチルフェニル）ホスファイト等のホファイト系安定剤等が挙げられる。
【００４０】
滑剤としては、例えば、エルカ酸アミド、高級脂肪酸アミド、高級脂肪酸エステル等が挙げられ、帯電防止剤としては、例えば、炭素数８以上２２以下の脂肪酸のグリセリンエステル、ソルビタン酸エステル、ポリエチレングリコールエステル等が挙げられ、加工性改良剤としては、例えば、ステアリン酸カルシウム等の脂肪酸金属塩等が挙げられ、抗ブロッキング剤としては、例えば、シリカ、珪藻土、炭酸カルシウム、タルク等が挙げられる。
【００４１】
上記の種々の添加剤は、高密度ポリエチレン樹脂（Ａ）と、板状フィラー（Ｂ）と、を予めブレンドして得られる樹脂混合物に添加して用いても良く、高密度ポリエチレン樹脂（Ａ）、板状フィラー（Ｂ）または必要に応じて添加する非晶性ポリオレフィン樹脂（Ｃ）や、石油樹脂（Ｄ）のそれぞれに添加して用いても良く、または、添加剤をマスターバッチとして用いても良い。
【００４２】
前記樹脂シートは、特に限定されないが、５０μｍ以上、１０００μｍ以下が好ましく、２００μｍ以上、５００μｍ以下が好ましい。前記下限値以上であることにより、十分な水蒸気バリア性を得ることができ、前記上限値以下であることにより、十分な成形性を得ることができる。
【００４３】
前記樹脂シートは、特に限定されないが、全光線透過率が、７０％以上であることが好ましく、８０％以上がより好ましい。前記下限値以上であることにより、十分な透明性を得ることができ、包装体としたときに、内部の視認性が十分となる。
【００４４】
（本発明の包装用シートの使用方法）
本発明の包装シートの使用例としてＰＴＰ包装体の底材が挙げられる。ＰＴＰ包装体とは、図２に示すように、例えば医薬品包装分野の場合、錠剤、カプセル剤等の固形剤の包装用として、本発明の包装用シートをポケット形状に成形して底材３、その中に固形の薬剤４を充填し、例えばアルミ箔からなる蓋材２で密封した包装体である。水分による劣化がある薬剤の場合、包装用シートには高いレベルの水蒸気バリア性が求められている。この点において、本発明の包装用シートは水蒸気バリア性が良好のため、ＰＴＰ包装体の底材３として好適に用いることができる。
【実施例】
【００４５】
以下、実施例により本発明の内容をより具体的に説明するが、本発明はこれらの実施例に限定されるものではない。
【００４６】
（実施例１）
高密度ポリエチレン樹脂（Ａ）２０重量部、板状フィラー（Ｂ）５０重量部、非晶性ポリオレフィン樹脂（Ｃ）２５重量部、石油樹脂（Ｄ）５重量部をドライブレンドにて配合し、２軸押出機で溶融混練しＴダイキャスト法にてシーティングし、厚み０．３ｍｍの樹脂シートを得た。
なお実施例および比較例に用いた各原料は以下のとおりである。
高密度ポリエチレン樹脂（Ａ）：旭化成株式会社製  
サンテックＨＤ−Ｂ１６１  
密度  ０．９６６ｇ/ｃｍ３
板状フィラー（Ｂ）：日本タルク株式会社製
ミクロエースＬ−１
平均粒子径：５．０μｍ
アスペクト比：１２〜１７（ＳＥＭによる実測値）
非晶性ポリオレフィン樹脂（Ｃ）：ポリプラスチック株式会社製  
環状オレフィンコポリマー
ＴＯＰＡＳ８００７Ｆ−０４
石油樹脂（Ｄ）：荒川化学工業株式会社製  
水素添加ジシクロペンタジエン系石油樹脂  
アルコンＰ−１２５
【００４７】
（実施例２）
高密度ポリエチレン樹脂（Ａ）４０重量部、板状フィラー（Ｂ）５０重量部、非晶性ポリオレフィン樹脂（Ｃ）５重量部、石油樹脂（Ｄ）５重量部とした以外は実施例１と同様にして樹脂シートを得た。
【００４８】
（参考例３）
高密度ポリエチレン樹脂（Ａ）４０重量部、板状フィラー（Ｂ）１０重量部、非晶性ポリオレフィン樹脂（Ｃ）４５重量部、石油樹脂（Ｄ）５重量部とした以外は実施例１と同様にして樹脂シートを得た。
【００４９】
（実施例４）
高密度ポリエチレン樹脂（Ａ）７０重量部、板状フィラー（Ｂ）１０重量部、非晶性ポリオレフィン樹脂（Ｃ）１０重量部、石油樹脂（Ｄ）１０重量部とした以外は実施例１と同様にして樹脂シートを得た。
【００５０】
（参考例５）
高密度ポリエチレン樹脂（Ａ）２０重量部、板状フィラー（Ｂ）１０重量部、非晶性ポリオレフィン樹脂（Ｃ）７０重量部とした以外は実施例１と同様にして樹脂シートを得た。
【００５１】
（比較例１）
高密度ポリエチレン樹脂（Ａ）７０重量部、非晶性ポリオレフィン樹脂（Ｃ）２０重量部、石油樹脂（Ｄ）１０重量部をドライブレンドにて配合し、２軸押出機で溶融混練しＴダイキャスト法にてシーティングし、厚み０．３ｍｍの樹脂シートを得た。
【００５２】
（比較例２）
板状フィラー（Ｂ）５０重量部、非晶性ポリオレフィン樹脂（Ｃ）４０重量部、石油樹脂（Ｄ）１０重量部をドライブレンドにて配合し、２軸押出機で溶融混練しＴダイキャスト法にてシーティングし、厚み０．３ｍｍの樹脂シートを得た。
【００５３】
（水蒸気バリア性の評価）
得られた樹脂シートの水蒸気バリア性を、ＪＩＳ  Ｚ  ０２０８：４０℃／９０％ＲＨに準拠し測定した。結果を表１に示す。
【００５４】
（成形性の評価）
ＣＫＤ社のプラグアシスト圧空成形機（ＦＢＰ−Ｍ２）で図３、図４、図５に示すように２号カプセル型に成形したサンプル中央部の周囲（破線１００上）の９点(１０１〜１０９)の厚みをダイアルゲージにて測定した。測定結果を以下のように分類し、ＡおよびＢを合格とした。結果を表１に示す。
Ａ：９点の最薄厚みが５５μｍ以上
Ｂ：９点の最薄厚みが４５μｍ以上５５μｍ未満
Ｃ：９点の最薄厚みが４５μｍ未満
【００５５】
（ＰＴＰ包装体成形後の水蒸気バリア性の評価）
実施例１〜９および比較例１〜２で得られた樹脂シートを、ＰＴＰ成形機（ＦＢＰ−Ｍ２、ＣＫＤ社製）により凹部を成型し、そこに吸湿剤（錠剤型合成ゼオライト、東海化学工業所社製）を充填し、アルミ箔を接着してＰＴＰ包装体を作製した。まず、ＰＴＰ包装体の重量を測定してから、その後４０℃／９０％ＲＨの恒温恒湿槽に投入し、吸湿剤の水分吸収によるＰＴＰ包装体の重量変化を経時で測定し、成形後の樹脂シートの水蒸気バリア性を測定した。結果を表１に示す。成形品の最薄厚みがＡのものが良好な結果であった。
【００５６】
（成形温度幅の評価）
得られた樹脂シートをＣＫＤ社のプラグアシスト圧空成形機（ＦＢＰ−Ｍ２）で成形する際に型追従性が良く、熱板へのとられや白濁箇所がない温度範囲を測定した。結果を表１に示す。いずれの実施例においても比較例と比較して、広い前記の成形温度幅を有していた。
【００５７】
（透明性の評価）
得られた包装用シートを日本電色工業株式会社製のヘイズメータ（ＮＤＨ２０００）で全光線透過率を測定した。結果を表１に示す。
【００５８】
【表１】
0005915387.tif 000002
【００５９】
【表１】
0005915387.tif 000003
【符号の説明】
【００６０】
１・・・薬品包装用シート
２・・・蓋材
３・・・底材
４・・・薬剤
２１・・・包装体
２２・・・２号カプセル型（斜視図）
２３・・・２号カプセル型（斜視図）
２４・・・２号カプセル型（断面図）
１００・・ＰＴＰ包装体サンプル中央部
１０１〜１０９・・・厚み測定箇所
【図１】
0005915387.tif 000004
【図２】
0005915387.tif 000005
【図３】
0005915387.tif 000006
【図４】
0005915387.tif 000007
【図５】
0005915387.tif 000008